(57)【要約】【課題】表面弾性波素子の高周波数化が図れ、周波数特性が温度変化により変動する課題も改善でき、更に、製造コストの削減も図れる表面弾性波素子用複合基板とその製造方法を提供する。【解決手段】圧電基板１と、該圧電基板よりも小さい熱膨張係数を持つ支持基板２を具備する表面弾性波素子用複合基板において、上記支持基板が、炭化ケイ素、炭化ホウ素、炭化タンタル、炭化チタン、炭化タングステン、炭化ジルコニウムおよび炭化バナジウムから選択された高音速多結晶基板で構成され、かつ、上記高音速多結晶基板と圧電基板が金属薄膜４を介し直接接合されていることを特徴とする。【選択図】図１
2020057849.tif 000002
【特許請求の範囲】
【請求項１】
圧電基板と、
該圧電基板よりも小さい熱膨張係数を持つ支持基板を具備する表面弾性波素子用複合基板において、
上記支持基板が、炭化ケイ素、炭化ホウ素、炭化タンタル、炭化チタン、炭化タングステン、炭化ジルコニウムおよび炭化バナジウムから選択された高音速多結晶基板で構成され、かつ、上記高音速多結晶基板と圧電基板が金属薄膜を介し直接接合されていることを特徴とする表面弾性波素子用複合基板。
【請求項２】
上記金属薄膜がチタン膜またはクロム膜であることを特徴とする請求項２に記載の表面弾性波素子用複合基板。
【請求項３】
圧電基板が、タンタル酸リチウム、ニオブ酸リチウム、ニオブ酸リチウム−タンタル酸リチウム固溶体単結晶、水晶、ホウ酸リチウム、酸化亜鉛、窒化アルミニウム、ランガサイト、ランガテイトから選択される１種以上のバルク結晶で構成されることを特徴とする請求項１または２に記載の表面弾性波素子用複合基板。
【請求項４】
請求項１に記載の表面弾性波素子用複合基板を製造する方法において、
金属薄膜を介し、支持基板を構成する高音速多結晶基板と圧電基板を表面活性化常温接合法により直接接合する工程と、
高音速多結晶基板に接合された圧電基板の非接合面を研磨する工程、
を具備することを特徴とする表面弾性波素子用複合基板の製造方法。
【請求項５】
金属薄膜を介し、上記高音速多結晶基板と圧電基板を直接接合する工程において、
接合前の上記高音速多結晶基板と圧電基板の各接合面を洗浄し、各接合面へイオンビームを照射して残留不純物を除去し、かつ、高音速多結晶基板と圧電基板の少なくとも一方の接合面上に金属薄膜を成膜した後、真空中、常温で直接接合することを特徴とする請求項４に記載の表面弾性波素子用複合基板の製造方法。
【請求項６】
上記金属薄膜が、膜厚５〜１０ｎｍのチタン膜またはクロム膜であることを特徴とする請求項４または５に記載の表面弾性波素子用複合基板の製造方法。
【請求項７】
高音速多結晶基板に接合された圧電基板の非接合面を研磨する工程において、
上記圧電基板の厚さが０．３μｍ〜２５μｍになるまで研磨することを特徴とする請求項４に記載の表面弾性波素子用複合基板の製造方法。
【請求項８】
支持基板を構成する上記高音速多結晶基板が放電プラズマ焼結法で製造されていることを特徴とする請求項４〜７のいずれかに記載の表面弾性波素子用複合基板の製造方法。
【発明の詳細な説明】
【技術分野】
【０００１】
本発明は、表面弾性波素子用複合基板とその製造方法に係り、特に、表面弾性波素子の高周波数化が図れ、かつ、周波数特性が温度変化によりシフト（変動）する課題も改善されると共に、製造コスト削減のため多結晶材料で構成された支持基板が適用されても圧電基板と支持基板との直接接合を可能とする表面弾性波素子用複合基板とその製造方法に関する。
【背景技術】
【０００２】
通信分野におけるキーデバイスの一つとして、表面弾性波素子［Surface Acoustic Wave Device］（以下、ＳＡＷデバイスと略記する場合がある）がある。ＳＡＷデバイスとは、圧電材料を利用し、高周波信号を表面弾性波に変換し、再度高周波信号に変換する過程で特定の周波数が選び出される現象を利用した素子である。そして、従来、高周波帯域で使用されてきた誘電体フィルタやセラミックフィルタ等に較べて周波数特性の急峻さや波形設計が可能なこと、表面実装が容易なこと、小型・軽量という特性を活かし、携帯電話、スマートフォンに代表される移動体通信機器や、その他、各種センサ、タッチパネル等の通信機器に急速に採用されてきている。特に、近年携帯電話等の小型・高周波機器の爆発的進展に伴って、その需要が大幅に拡大しつつある。
【０００３】
このＳＡＷデバイスとしては、支持基板上に、表面弾性波の伝搬媒体としての圧電体層と、一対の櫛歯状電極［ＩＤＴ：Interdigital Transducer］（以下、ＩＤＴ、ＩＤＴ電極、若しくは電極と呼ぶ場合がある）を順次積層して構成されたものが知られている。通常、上記ＩＤＴ電極は、圧電体層上に金属材料層を形成した後、該金属材料層に対しエッチングを施すことにより形成される。
【０００４】
この表面弾性波素子においては、入力用のＩＤＴに電気信号（交流電力）が供給されると、これによる電場により圧電体層に歪が生じる。そして、上記電極が櫛歯型形状であるため、圧電体層に密度の差が生じて表面弾性波が発生する。この表面弾性波は出力用ＩＤＴに伝搬され、この表面弾性波のエネルギーは出力用ＩＤＴによって電気的エネルギーに変換されて出力される。
【０００５】
上記表面弾性波素子が有する透過帯域の中心周波数ｆ０は、櫛歯状電極の間隔λ０と圧電体層表面上の弾性波の伝搬速度Ｖとから、
ｆ０ ＝Ｖ／λ０
で与えられる。
【０００６】
しかし、２．５ＧＨｚ以上で良好に動作する表面弾性波素子を作製することは困難である。透過帯域の中心周波数ｆ０を上昇させるためには、上記関係式から明らかなように櫛歯状電極の間隔λ０を小さくするか、表面弾性波の伝搬速度Ｖを増加させるかのいずれかを行えばよいが、λ０はフォトリソグラフィ等の加工技術により著しく制限を受ける。現在の量産レベルでは櫛歯状電極の幅は０．４μｍ程度で、櫛歯状電極の間隔λ０は１．６μｍ程度となり、最近ＳＡＷデバイスによく使用されるタンタル酸リチウム基板（ＬＴと略記する場合がある）の伝搬速度３８００ｍ／ｓでは２４００ＭＨｚが限度である。従って、高周波数帯域で動作する表面弾性波素子を得るには、伝搬速度Ｖを大きくすることが必要となる。尚、高周波用のデバイスとして、圧電材料に例えばＡｌＮを用いた圧電薄膜共振子ＦＢＡＲ（Film Bulk Acoustic Resonator）が検討されている。しかし、圧電薄膜共振子ＦＢＡＲは製造工程が複雑で高価なため、一部の機器にしか利用されていない。
【０００７】
そこで、高周波数帯域で動作する表面弾性波素子の検討が重ねられている。例えば、高硬度材料であるＳｉＣ、アルミナ、ＡｌＮ、サファイア等の高音速基板により上記支持基板を構成し、該高音速基板に圧電基板が直接接合された表面弾性波素子用複合基板とすることで、高音速基板の高音速特性を利用した表面弾性波素子が開発されている（特許文献１参照）。
【先行技術文献】
【特許文献】
【０００８】
【特許文献１】特許第５３５４０２０号公報
【発明の概要】
【発明が解決しようとする課題】
【０００９】
通信機器の分野では、利用周波数帯資源の枯渇により、より一層の高周波数化が指向されてきており、表面弾性波素子においても更なる高周波数化の技術が求められている。表面弾性波素子を高周波数化するため、これまでは主に電極寸法を微小化する方法が行われてきたが、周波数を決定する電極間隔の微小化は、現在のリソグラフィ技術では上述したように限界に近づきつつある。また、電極寸法の微小化によって周波数を上昇できても、電極の細線化や電極間隔の微細化は素子構造自体を壊れ易くしパワー特性を得ることができないという問題を生じさせている。
【００１０】
そこで、表面弾性波を高速に伝達する素子として、上述したように、ＳｉＣ、アルミナ、ＡｌＮ、サファイア等の高音速基板により支持基板を構成し、高音速基板に圧電基板が直接接合されて表面弾性波素子用複合基板とすることで、高音速基板の高音速特性を利用した表面弾性波素子が開発されている。
【００１１】
しかし、表面弾性波素子用複合基板のコスト削減を図るため、上記高音速基板を安価な多結晶材料で構成した場合、圧電基板と高音速多結晶基板との良好な直接接合が困難となり、所望とする表面弾性波素子用複合基板を製造できなくなる問題が存在した。
【００１２】
本発明はこのような問題点に着目してなされたもので、その課題とするところは、表面弾性波素子の高周波数化が図れ、かつ、周波数特性が温度変化によりシフト（変動）する課題も改善されると共に、製造コスト削減のため多結晶材料で構成された支持基板が適用されても圧電基板と支持基板との直接接合を可能とする表面弾性波素子用複合基板とその製造方法を提供することにある。
【課題を解決するための手段】
【００１３】
本発明者は、表面弾性波素子の高周波数化が図れ、かつ、周波数特性が温度変化によりシフト（変動）する課題も改善されると共に、製造コスト削減のため多結晶材料で構成された支持基板が適用されても圧電基板と支持基板との直接接合を可能とする表面弾性波素子用複合基板とその製造方法について鋭意検討した。その結果、上記支持基板として、炭化ケイ素、炭化ホウ素、炭化タンタル、炭化チタン、炭化タングステン、炭化ジルコニウムおよび炭化バナジウムから選択された高音速多結晶基板を適用し、かつ、金属薄膜を介して上記高音速多結晶基板と圧電基板を直接接合させると共に、接合された圧電基板を研磨して薄膜化することにより達成できることを見出すに至った。本発明はこのような技術的発見により完成されたものである。
【００１４】
すなわち、本発明に係る第１の発明は、
圧電基板と、
該圧電基板よりも小さい熱膨張係数を持つ支持基板を具備する表面弾性波素子用複合基板において、
上記支持基板が、炭化ケイ素、炭化ホウ素、炭化タンタル、炭化チタン、炭化タングステン、炭化ジルコニウムおよび炭化バナジウムから選択された高音速多結晶基板で構成され、かつ、上記高音速多結晶基板と圧電基板が金属薄膜を介し直接接合されていることを特徴とし、
第２の発明は、
第１の発明に記載の表面弾性波素子用複合基板において、
上記金属薄膜がチタン膜またはクロム膜であることを特徴とし、
また、第３の発明は、
第１の発明または第２の発明に記載の表面弾性波素子用複合基板において、
圧電基板が、タンタル酸リチウム、ニオブ酸リチウム、ニオブ酸リチウム−タンタル酸リチウム固溶体単結晶、水晶、ホウ酸リチウム、酸化亜鉛、窒化アルミニウム、ランガサイト、ランガテイトから選択される１種以上のバルク結晶で構成されることを特徴とするものである。
【００１５】
次に、第４の発明は、
第１の発明に記載の表面弾性波素子用複合基板を製造する方法において、
金属薄膜を介し、支持基板を構成する高音速多結晶基板と圧電基板を表面活性化常温接合法により直接接合する工程と、
高音速多結晶基板に接合された圧電基板の非接合面を研磨する工程、
を具備することを特徴とし、
第５の発明は、
第４の発明に記載の表面弾性波素子用複合基板の製造方法であって、
金属薄膜を介し、上記高音速多結晶基板と圧電基板を直接接合する工程において、
接合前の上記高音速多結晶基板と圧電基板の各接合面を洗浄し、各接合面へイオンビームを照射して残留不純物を除去し、かつ、高音速多結晶基板と圧電基板の少なくとも一方の接合面上に金属薄膜を成膜した後、真空中、常温で直接接合することを特徴とし、
第６の発明は、
第４の発明または第５の発明に記載の表面弾性波素子用複合基板の製造方法において、
上記金属薄膜が、膜厚５〜１０ｎｍのチタン膜またはクロム膜であることを特徴とし、
第７の発明は、
第４の発明に記載の表面弾性波素子用複合基板の製造方法であって、
高音速多結晶基板に接合された圧電基板の非接合面を研磨する工程において、
上記圧電基板の厚さが０．３μｍ〜２５μｍになるまで研磨することを特徴とし、
また、第８の発明は、
第４の発明〜第７の発明のいずれかに記載の表面弾性波素子用複合基板の製造方法において、
支持基板を構成する上記高音速多結晶基板が放電プラズマ焼結法で製造されていることを特徴とするものである。
【発明の効果】
【００１６】
本発明に係る表面弾性波素子用複合基板によれば、
多結晶材料で構成された高音速多結晶基板と圧電基板との接合が金属薄膜を介してなされているため、圧電基板と高音速多結晶基板との良好な直接接合が可能となる。
【００１７】
そして、炭化ケイ素、炭化ホウ素、炭化タンタル、炭化チタン、炭化タングステン、炭化ジルコニウムおよび炭化バナジウムから選択された高音速多結晶基板で支持基板が構成されているため、表面弾性波素子の高周波数化が図れ、かつ、周波数特性が温度変化によりシフト（変動）する課題も改善されると共に、複合基板のコスト削減を図ることが可能となる。
【図面の簡単な説明】
【００１８】
【図１】本発明の実施形態に係る表面弾性波素子用複合基板を用いた表面弾性波素子の構成説明図。
【発明を実施するための形態】
【００１９】
以下、本発明の実施形態に係る表面弾性波素子用複合基板とその製造方法について詳細に説明する。
【００２０】
１．表面弾性波素子用複合基板
本発明の実施形態に係る表面弾性波素子用複合基板は、図１に示すように、圧電基板１と、該圧電基板１よりも小さい熱膨張係数を持ち高硬度の多結晶材料で構成された高音速多結晶基板２を具備し、上記高音速多結晶基板２と圧電基板１が金属薄膜４を介し直接接合されていることを特徴とし、また、本発明の実施形態に係る表面弾性波素子用複合基板を用いて構成される表面弾性波素子は、上記圧電基板１の非接合面に櫛歯状電極３が形成されて成るものである。
【００２１】
以下、（１）圧電基板、（２）高音速多結晶基板、（３）金属薄膜、（４）表面弾性波素子用複合基板、および、（５）表面弾性波素子の順に説明する。
【００２２】
（１）圧電基板
圧電基板は弾性波が伝搬可能な基板で、本発明に係る表面弾性波素子用複合基板に用いられる圧電基板として、タンタル酸リチウム、ニオブ酸リチウム、ニオブ酸リチウム−タンタル酸リチウム固溶体単結晶、水晶、ホウ酸リチウム、酸化亜鉛、窒化アルミニウム、ランガサイト、ランガテイトから選択される１種以上のバルク結晶であることが好ましく、タンタル酸リチウムまたはニオブ酸リチウムがより好ましい。タンタル酸リチウムやニオブ酸リチウムは表面弾性波の伝搬速度が速く、電気機械結合係数が大きいため高周波数かつ広帯域周波数の表面弾性波デバイス用として適しているからである。
【００２３】
上記圧電基板１は、金属薄膜４を介し高音速多結晶基板２と直接接合されて本発明に係る表面弾性波素子用複合基板を構成する。尚、圧電基板１表面に凹凸が存在していると、金属薄膜４を介し高音速多結晶基板２と原子レベルで完全に接合させることができず浮きを生ずる可能性があるため、圧電基板１の接合面は表面粗さＲａ０．２〜０．５ｎｍ程度に平滑にしておくことが好ましい。また、圧電基板１の大きさは特に限定されるものではないが、例えば、直径が５０〜２００ｍｍ、厚さが５０〜１２００μｍのものが好適に用いられる。
【００２４】
（２）高音速多結晶基板
本発明に係る表面弾性波素子用複合基板に用いられる支持基板は、圧電基板１よりも熱膨張係数が小さくかつ硬度が高い多結晶材料で構成された高音速多結晶基板であることが必要である。圧電基板１よりも熱膨張係数が小さくかつ硬度が高い多結晶材料で構成された高音速多結晶基板２と上記圧電基板１が金属薄膜４を介し直接接合された表面弾性波素子用複合基板とすることで、温度変化したときの圧電基板１の伸縮が抑制されるため、複合基板をＳＡＷデバイスとして用いた場合、周波数特性が温度変化によりシフト（変動）する課題を解消することが可能となる。
【００２５】
高音速多結晶基板の材質としては、炭化ケイ素、炭化ホウ素、炭化タンタル、炭化チタン、炭化タングステン、炭化ジルコニウム、炭化バナジウムから選択される１種であることを要する。硬度で見ると、安価で汎用的なソーダガラス基板は、ビッカース硬度が５００〜６００、シリコン基板は１０４０程度、サファイア基板は２３００であり、炭化ケイ素（ＳｉＣ）は２４００とサファイア基板より硬い。そこで、支持基板として、炭化ケイ素、炭化ホウ素、炭化タンタル等から成る安価でかつ硬度の高い高音速多結晶基板を用い、金属薄膜を介し、該高音速多結晶基板と圧電基板を直接接合させると共に、接合された圧電基板を薄膜化して硬度を高めることにより、得られる表面弾性波素子用複合基板は圧電基板単独よりも速い伝搬速度が得られる。例えば、炭化ケイ素（ＳｉＣ）は、物質中最高の音の伝搬速度を有するダイヤモンドに近い硬度を持つ材料であり、高い伝搬速度を実現させることができる。更に、多結晶炭化ケイ素（ＳｉＣ）基板（高音速多結晶基板）は、熱膨張係数が４．１×１０-6／Ｋとタンタル酸リチウム等の圧電基板に較べて大変小さく、上述したようにＳＡＷデバイスにおける周波数特性の温度変化を抑制することが可能となる。
【００２６】
高音速多結晶基板２の大きさは、例えば、直径が５０〜２００ｍｍ、厚さが５０〜１２００μｍのものが好適に用いられる。接合面に凹凸が存在していると、原子レベルで完全に接合されずに浮きを生ずる可能性があるため、高音速多結晶基板２の接合面は、圧電基板１の接合面と同様、表面粗さＲａ０．２〜０．５ｎｍ程度にすることが好ましい。
【００２７】
ところで、多結晶炭化ケイ素（ＳｉＣ）等の高音速多結晶基板はＣＶＤ等の気相法で製造することも可能であるが、製造に時間がかかり制御も難しいため、安価に高密度の高音速多結晶基板が得られる放電プラズマ焼結法（Spark  Plasma  Sintering、以下、ＳＰＳ法と略称する）で製造することが好ましい。
【００２８】
上記ＳＰＳ法は、以下に示す特徴がある。
・迅速な焼結が可能（従来法に較べて焼結時間が１／２０〜１／１００）。
・微細組織構造を制御焼結できる。
・粒成長の抑制が容易でナノ粉末をナノ構造で固化できる。
・温度傾斜焼結が可能、固相焼結が可能である。
・焼結助剤なしでＳｉＣ、ＷＣ等の高温セラミックスの高密度焼結、低温焼結が可能である。
・アモルファス材やキュリー点以下での焼結が可能である。
・ガス、電磁場での反応焼結が可能である。
【００２９】
ＳＰＳ法は、ＯＮ−ＯＦＦ大電流パルス通電を用いた固体圧縮焼結技術であり、既存の直流式通電ホットプレス（ＨＰ）、ＨＩＰ（Hot Isostatic Pressing）は、高温・高圧（ガス圧）にて処理材料を加圧加工する方法である。これ等既存の焼結法と較べると、ＳＰＳ法の電力消費量は１／３〜１／５という省エネ・環境低負荷型の焼結法である。
【００３０】
円筒状のグラファイト型に原料粉末を充填し、一方向に２０〜１００ＭＰa程度加圧し、その粉末に４〜２０Ｖ程度の低い直流電圧、ＯＮ−ＯＦＦのパルス状電流を５００〜４００００Ａ印加する。熱的、機械的、電磁的エネルギーを焼結駆動力とし焼結加工を行う自己発熱方式である。焼結型の材質は、例示したグラファイト型の外に、ダイス型、超硬型、セラミック型を使うこともある。加圧力は無加圧あるいは１００ＭＰａ以上〜１ＧＰａまで負荷する場合もある。
【００３１】
昇温速度は２０〜２００Ｋ／分、５００〜１０００Ｋ／分の急速昇温も可能である。試料片が小さいφ２０〜３０ｍｍでは数分から２０分程度の昇温・保持時間で、φ１００を超えるものでも１〜２時間で高品位な高密度焼結体が得られる。ＳＰＳの焼結温度は内部の温度より１００〜２００Ｋ程度低くなる。これは、ＳＰＳは物質粒子間の表面拡散現象が支配的で反応性急速昇温効果や電界拡散効果が寄与しているからである。
【００３２】
（３）金属薄膜
本発明の実施形態に係る表面弾性波素子用複合基板において、支持基板である高音速多結晶基板２と圧電基板１は金属薄膜４を介し直接接合されている。高音速多結晶基板２と圧電基板１が金属薄膜４を介し直接接合されるには、接合前の高音速多結晶基板２と圧電基板１の各接合面を洗浄し、洗浄した高音速多結晶基板２と圧電基板１を真空容器内に配置し、超高真空中で各接合面へイオンビームを照射して残留不純物を除去すると共に各接合面を活性化し、その後、高音速多結晶基板２と圧電基板１の少なくとも一方の接合面に金属薄膜４を成膜し、該金属薄膜４の大きな原子拡散を利用して、常温・無加圧・無電圧で直接接合させることが可能となる。上記高音速多結晶基板２と圧電基板１の界面に金属薄膜４が存在し、金属薄膜４の原子拡散により接合させることができる。
【００３３】
上記金属薄膜４としては、クロムやチタン等酸素と結合する力が強くかつ拡散係数が高い薄膜が好ましい。また、金属薄膜４の膜厚は５〜１０ｎｍが好ましい。膜厚が５ｎｍ未満と薄すぎる場合、不連続な膜となり拡散が不連続となる。一方、膜厚が１０ｎｍを超えて厚過ぎる場合、拡散する前に連続膜が形成され高音速多結晶基板２と圧電基板１との間に膜として介在し、拡散層として機能しなくなる可能性がある。上記金属薄膜４が存在することで、圧電基板１と高音速多結晶基板２との良好な直接接合が可能となる。
【００３４】
（４）表面弾性波素子用複合基板
支持基板である高音速多結晶基板２と圧電基板１が金属薄膜４を介し直接接合された本発明の実施形態に係る表面弾性波素子用複合基板は、当該複合基板における圧電基板１の非接合面を研磨して圧電基板１の厚さが薄くなるように調整する。高音速多結晶基板２と圧電基板１の熱膨張係数の違いから、温度変化により複合基板が反らないようにするため、圧電基板１の厚さを、高音速多結晶基板２よりも十分に薄くする必要がある。上記圧電基板１の厚さを薄くすることで、複合基板の反る力が減少して複合基板は平行を保てると共に、複合基板として、接合した高音速多結晶基板２の硬度に限りなく近づいた状態が得られる。
【００３５】
高音速多結晶基板２と圧電基板１の板厚については圧電基板１の厚さが薄くなるようにし、その比率は、高音速多結晶基板２の厚さに対し圧電基板１の厚さが１／５以下であることが好ましく、更に好ましくは１／１０がよい。上記膜厚の違いがあれば、周囲温度が１２０℃程度になっても熱膨張の違いに起因する複合基板の反りは抑制される。
【００３６】
複合基板における圧電基板１の非接合面を研磨した後における厚さは、０．３〜２５μｍとすることが望ましい。研磨コストも考慮した場合は１〜２５μｍとすることが望ましい。また、複合基板の反りの抑制等性能面を考慮した場合は０．３〜５μｍとすることが望ましい。研磨後の厚さが０．３μｍ未満の場合、研磨コストが上昇してしまうこともあるが、高音速多結晶基板２の表面平滑度の影響から圧電基板１としての厚さが保持できなくなり、圧電基板１の厚さを不連続にしてしまう可能性があるため好ましくない。他方、研磨後の厚さが２５μｍを超えた場合、複合基板の反りが増大し、周波数温度特性と伝搬速度が低下してしまう。すなわち、圧電基板１の厚さが大きいと圧電基板（例えばタンタル酸リチウム）の特性が出てしまい、圧電基板の熱膨張が優勢になって表面弾性波素子用電極の伸縮が大きくなり、周波数温度特性が低下すると共に複合基板としての硬度が低下して伝搬速度も低下するからである。
【００３７】
（５）表面弾性波素子
本発明に係る表面弾性波素子用複合基板を用いた表面弾性波素子は、図１に示すように複合基板における圧電基板１側の表面に表面弾性波素子用電極（櫛歯状電極）３が形成されて成るものである。上記圧電基板１の表面は、多数の表面弾性波デバイスが形成されるように区画されており、各表面弾性波デバイスに対応する位置に弾性波デバイス用の一対の櫛歯状電極（ＩＤＴ電極）がフォトリソグラフィ技術を利用して形成される。
【００３８】
最後に、区画に沿ってダイシングすることにより、多数のＳＡＷデバイスを得ることができる。得られたＳＡＷデバイスは、入力側のＩＤＴ電極に高周波信号を印加すると、電極間に電界が発生し、表面弾性波が励振されて圧電基板上を伝搬していく。そして、伝搬方向に設けられた出力側のＩＤＴ電極から、伝搬された表面弾性波を電気信号として取り出すことができる。
【００３９】
２．表面弾性波素子用複合基板の製造方法
本発明の実施形態に係る表面弾性波素子用複合基板の製造方法
圧電基板１と、該圧電基板１よりも小さい熱膨張係数を持ち高硬度の多結晶材料で構成された高音速多結晶基板２が金属薄膜４を介し直接接合された本発明の実施形態に係る表面弾性波素子用複合基板の製造方法は、
金属薄膜を介し、支持基板を構成する高音速多結晶基板と圧電基板を表面活性化常温接合法により直接接合する工程と、
高音速多結晶基板に接合された圧電基板の非接合面を研磨する工程、
を具備することを特徴としている。
【００４０】
以下、各工程について説明する。
【００４１】
＜ａ＞金属薄膜４を介し、支持基板を構成する高音速多結晶基板２と圧電基板１を表面活性化常温接合法により直接接合する工程
金属薄膜４を介し、支持基板を構成する高音速多結晶基板２と圧電基板１を表面活性化常温接合法により直接接合するため、上記高音速多結晶基板２と圧電基板１の接合面には凹凸が存在していないことが好ましく、上述したように表面粗さはＲａ０．２〜０．５ｎｍ程度になっていることが好ましい。
【００４２】
高音速多結晶基板２表面を研磨する方法としては、例えば、ダイヤモンド電着ホイール若しくはダイヤモンド砥粒による直接研磨、または、高温で加熱した鉄若しくはニッケル等の金属による研磨（熱化学反応を用いた研磨）等が利用できる。
【００４３】
次に、金属薄膜４を介し、高音速多結晶基板２と圧電基板１を表面活性化常温接合法により直接接合する。
【００４４】
金属薄膜４を介し、高音速多結晶基板２と上記圧電基板１を直接接合するには、接合前の高音速多結晶基板２と圧電基板１の各接合面を洗浄し、洗浄した高音速多結晶基板２と圧電基板１を真空容器内に配置し、超高真空中で各接合面へイオンビームを照射して残留不純物を除去すると共に各接合面を活性化させる。高音速多結晶基板２と圧電基板１の各接合面を洗浄した後、更に、各接合面にＵＶ照射を行うことも好ましい。
【００４５】
次に、スパッタリング法により高音速多結晶基板２と圧電基板１の少なくとも一方の接合面に金属薄膜４を成膜する。金属薄膜４としてはクロム膜、チタン膜等酸素と結合する力が強く拡散係数が高い膜が好ましく、特にチタン膜が好ましい。高音速多結晶基板２と圧電基板１の少なくとも一方の接合面に成膜される金属薄膜４の膜厚は５〜１０ｎｍであることが好ましい。膜厚が５ｎｍ未満と薄過ぎる場合、不連続な膜となり、成膜された接合面への拡散が不連続となる。一方、膜厚が１０ｎｍを超えて厚過ぎる場合、拡散する前に連続膜が形成され高音速多結晶基板２と圧電基板１との間に膜として介在し、拡散層として機能しなくなる可能性がある。
【００４６】
上記金属薄膜４を成膜した後、金属薄膜４の大きな原子拡散を利用して、常温・無加圧・無電圧で高音速多結晶基板２と圧電基板１を接合する。これ等接合面には金属薄膜４が存在し、金属薄膜４の原子拡散により接合することができる。これにより金属薄膜４を介し高音速多結晶基板２と圧電基板１が直接接合されて実施形態に係る表面弾性波素子用複合基板を得ることができる。上記金属薄膜４が介在することで、圧電基板１と高音速多結晶基板２との良好な直接接合が可能となる。
【００４７】
＜ｂ＞高音速多結晶基板２に接合された圧電基板１の非接合面を研磨する工程
次に、得られた複合基板を研磨機に装着し、複合基板における圧電基板の非接合面を研磨して圧電基板１の厚さが薄くなるように調整する。高音速多結晶基板２と圧電基板１の熱膨張係数の違いから、温度変化により複合基板が反らないようにするためには、圧電基板１の厚さを、高音速多結晶基板２よりも十分に薄くする必要がある。上記圧電基板１の厚さを薄くすることで、複合基板の反る力が減少して複合基板の反りは抑制される。また、圧電基板１を薄くすることで接合した高音速多結晶基板２の影響を受け、複合基板として、接合した高音速多結晶基板２の硬度に限りなく近づいた状態が得られる。
【００４８】
高音速多結晶基板２と圧電基板１の板厚については圧電基板１の厚さが薄くなるようにし、その比率は、上述したように高音速多結晶基板２の厚さに対し圧電基板１の厚さが１／５以下であることが好ましく、更に好ましくは１／１０がよい。上記膜厚の違いがあれば、周囲温度が１２０℃程度になっても熱膨張の違いに起因する複合基板の反りは抑制される。
【００４９】
複合基板における圧電基板１の非接合面を研磨した後における厚さは、０．３〜２５μｍとすることが望ましい。研磨コストも考慮した場合は１〜２５μｍとすることが望ましい。また、複合基板の反りの抑制等性能面を考慮した場合は０．３〜５μｍとすることが望ましい。研磨後の厚さが０．３μｍ未満の場合、研磨コストが上昇してしまうこともあるが、高音速多結晶基板２の表面平滑度の影響から圧電基板１としての厚さが保持できなくなり、圧電基板１の厚さを不連続にしてしまう可能性があるため好ましくない。他方、研磨後の厚さが２５μｍを超えた場合、複合基板の反りが増大し、周波数温度特性と伝搬速度が低下してしまう。すなわち、圧電基板１の厚さが大きいと圧電基板（例えばタンタル酸リチウム）の特性が出てしまい、圧電基板の熱膨張が優勢になって表面弾性波素子用電極の伸縮が大きくなり、周波数温度特性が低下すると共に複合基板としての硬度が低下して伝搬速度も低下するからである。
【００５０】
上記＜ａ＞、＜ｂ＞工程により、高周波数化と周波数温度特性が改善され、かつ、コスト削減も図れた本発明の実施形態に係る表面弾性波素子用複合基板を得ることができる。
【００５１】
３．表面弾性波素子の製造方法
上述した方法で製造された本発明の実施形態に係る表面弾性波素子用複合基板における圧電基板１の非接合面上に上述した機能を有する表面弾性波素子用電極（ＩＤＴ電極）３を形成して表面弾性波素子が作製される。尚、表面弾性波素子を共振子として使用する場合は、圧電基板上にＩＤＴ電極と該ＩＤＴ電極の両側部に一対の反射器を配置する。
【００５２】
以下、表面弾性波素子の製造方法について具体的に説明する。
【００５３】
まず、上記表面弾性波素子用複合基板における圧電基板１の非接合面に電極用導電性材料層を形成した後、この導電性材料層上に、フォトリソグラフィ法によりＩＤＴ電極および反射器に対応した形状のレジスト層を形成する。
【００５４】
そして、レジスト層をマスクとして使用し、反応性イオンエッチング（ＲＩＥ）等のドライエッチング法により上記レジスト層が形成されていない部分の導電性材料層を除去することで、所定パターンのＩＤＴ電極と反射器が形成される。
【００５５】
ＩＤＴ電極を形成する場合、上記エッチング法によらず、リフトオフ法によりパターニングしてもよい。また、上記反射器の本数は、必要とする挿入損失、チップサイズ等を勘案して適宜調節する。
【００５６】
上記電極用導電性材料としては、質量が小さく、電気抵抗値が低くかつ耐電力性が要請される理由から、アルミニウム若しくはアルミニウムに微量の異種金属（例えば、Ｃｕ、Ｓｉ、Ｔｉ、ＨｆＢ２等が挙げられる）が添加されたアルミニウム系合金（必ずしも固溶体でなくてもよい）が好ましい。例えば、表面弾性波素子の寿命に影響を及ぼすＩＤＴ電極の耐電力性の観点から、半導体装置の分野でマイグレーションに強いことで定評のあるスパッタリング成膜による微量の銅が添加されたアルミニウム系合金を用いることが好ましい。但し、上記アルミニウム系合金に限定されず、Ｃｕ、Ａｕ、Ｐｔ、Ａｇおよびこれ等金属の内の１つを主成分とする合金から選ばれる１種を用いることもできる。
【００５７】
本発明の実施形態に係る表面弾性波素子用複合基板を用いて製造された表面弾性波素子は、表面を伝搬する表面弾性波の伝搬速度が速くなって共振周波数が高くなり、かつ、周波数特性が温度変化によりシフト（変動）する課題も改善されると共に、支持基板として高音速多結晶基板が適用されているため製造コストの削減も図れる長所を有する。
【実施例】
【００５８】
以下、本発明の実施例について比較例も挙げて具体的に説明する。
【００５９】
［実施例１］
（１）多結晶炭化ケイ素（ＳｉＣ）基板（高音速多結晶基板）の製造
「（株）シンターランド社製ＬＡＢＯＸ−６００」を用いて、放電プラズマ焼結法（ＳＰＳ：Spark Plasma Sintering）により多結晶炭化ケイ素（ＳｉＣ）基板を製造した。
【００６０】
すなわち、（株）高純度化学研究所製の「粒子径２〜３μｍのβ型ＳｉＣ粒子」をボールミルで粒子径０．２８μｍに粉砕した材料を用い、超硬材料で構成された型（２インチ径、厚さ７００μｍ）に上記材料を充填し、加圧力３０ＭＰａ、ＳＰＳ昇温速度３７３Ｋ／分、１９００℃の温度にして１０分保持した。その際、最大パルス電流１５００Ａを印加した。
【００６１】
製造されたＳｉＣ焼結体のビッカース硬度は２４００、最大室温曲げ強度は７２０ＭＰａであった。また、ＸＲＤ測定を行い、３Ｃ構造の（１１１）が観測されたが多結晶であった。
【００６２】
得られた多結晶炭化ケイ素（ＳｉＣ）を、（株）アビコ技術研究所製のダイヤモンドナノ研磨器を用いて表面粗さＲａ０．３ｎｍまで研磨し、かつ、基板形状に加工して２インチ径の多結晶ＳｉＣ基板（直径２インチ径×厚さ２００μｍ）を製造した。
【００６３】
（２）圧電基板（タンタル酸リチウム基板）の研磨
次に、直径２インチ、厚さ３５０μｍのタンタル酸リチウム基板［住友金属鉱山（株）社製］の表面を、上記多結晶炭化ケイ素（ＳｉＣ）の場合と同様に研磨し、表面粗さＲａ０．３ｎｍとした。
【００６４】
（３）多結晶ＳｉＣ基板と圧電基板との常温接合
表面研磨した多結晶ＳｉＣ基板とタンタル酸リチウム基板をアセトン液中で超音波洗浄した後、更に、両基板の研磨がなされた表面にＵＶ照射を６０秒行った。
【００６５】
次に、（株）ムサシノエンジニアリング製の表面活性化接合タイプ常温接合装置に、洗浄およびＵＶ照射を終えた両基板を配置し、超高真空２×１０-6Ｐａまで真空引きし、両基板の研磨がなされた表面にＡｒビーム照射し（照射条件：加速電圧５０ｋＶ、ビーム径１．２ｍｍ、照射量２×１０14ｉｏｎｓ／ｃｍ2）、該表面を活性化した後、同一チャンバー内で、多結晶ＳｉＣ基板の活性化させた表面にスパッタリング法でＴｉ膜を７ｎｍ成膜した。次いで、タンタル酸リチウム基板の活性化処理面と、多結晶ＳｉＣ基板のＴｉ膜が成膜された面を対向させ、熱、圧力等を加えずに両表面を常温接合して、実施例１に係る表面弾性波素子用複合基板（複合基板）を作製した。
【００６６】
（４）複合基板におけるタンタル酸リチウム基板の非接合面の研磨
タンタル酸リチウム基板／（直接接合：Ｔｉ膜）／多結晶ＳｉＣ基板の構成を有する上記複合基板におけるタンタル酸リチウム基板の非接合面を、表面研磨器［（株）ディスコ社製ＤＧＰ８７６１］を用いて厚さ１０μｍまで研磨した。
【００６７】
上記製造条件について表１に示す。
【００６８】
（５）表面弾性波素子の作製
研磨処理がなされた実施例１に係る表面弾性波素子用複合基板のタンタル酸リチウム基板の非接合面に、真空蒸着法により、先に厚さ５ｎｍのＣｒを成膜し、次いで厚さ０．１５μｍのＣｕ膜を成膜した。
【００６９】
次に、上記Ｃｕ膜上に、フォトリソグラフィ法によりＩＤＴ電極に対応した形状のレジスト層を形成し、該レジスト層をマスクとして用い、反応性イオンエッチング（ＲＩＥ）のドライエッチング法によりレジスト層が形成されていない部分のＣｕ膜およびＣｒ膜を除去した。これにより、所定パターンのＩＤＴ電極を形成し、実施例１に係るＳＡＷデバイスを作製した。
【００７０】
得られたＳＡＷデバイスの特性は、伝搬速度は８７００ｍ／ｓ、周波数温度特性は−８．８ｐｐｍ／℃、電気機械結合係数は７．２％であった。
【００７１】
これ等の評価結果から、タンタル酸リチウム基板を用いた従来のＳＡＷデバイスを上回る伝搬速度と周波数温度特性が得られていることが確認された。
【００７２】
また、櫛歯状電極の幅を０．４μｍ（表面弾性波の波長λは０．４×４＝１．６μｍとなる）とすることにより、５４３７ＭＨｚのＳＡＷデバイスを得ることができた。
【００７３】
得られたＳＡＷデバイスの特性を表２に示す。
【００７４】
［実施例２］
（１）〜（３）工程については実施例１と同様に行い、（４）工程で、タンタル酸リチウム基板／（直接接合：Ｔｉ膜）／多結晶ＳｉＣ基板の構成を有する複合基板におけるタンタル酸リチウム基板の非接合面を、表面研磨器［（株）ディスコ社製ＤＧＰ８７６１］を用いて厚さ１２μｍまで研磨した。
【００７５】
（５）の表面弾性波素子の作製についても、実施例１と同様に行い、実施例２に係る表面弾性波素子を作製した。
【００７６】
得られたＳＡＷデバイスの特性は、伝搬速度は８５００ｍ／ｓ、周波数温度特性は−１２．２ｐｐｍ／℃、電気機械結合係数は７．４％であった。
【００７７】
これ等の評価結果から、タンタル酸リチウム基板を用いた従来のＳＡＷデバイスを上回る伝搬速度と周波数温度特性が得られていることが確認された。
【００７８】
また、表面弾性波の波長λを０．４μｍ櫛歯状電極の幅を０．４μｍ（表面弾性波の波長λは０．４×４＝１．６μｍとなる）とすることより、５３１２ＭＨｚのＳＡＷデバイスを得ることができた。
【００７９】
複合基板の製造条件を表１に示し、ＳＡＷデバイスの特性を表２に示す。
【００８０】
［実施例３］
多結晶ＳｉＣ基板の製造に際し、β型ＳｉＣ粒子の粒子径を４８ｎｍに粉砕したこと、ＳＰＳの保持温度を２０００℃、保持時間を３０分、最大パルス電流を１０００Ａとした以外は実施例１と同様にして多結晶ＳｉＣ基板を製造した。
【００８１】
製造されたＳｉＣ焼結体のビッカース硬度は２４００、最大室温曲げ強度は７６０ＭＰａであった。また、ＸＲＤ測定を行い、３Ｃ構造の多結晶であることを確認した。
【００８２】
得られたＳｉＣ焼結体を、（株）アビコ技術研究所製のダイヤモンドナノ研磨器を用いて表面粗さＲａ０．３ｎｍまで研磨し、かつ、基板形状に加工して２インチ径の多結晶ＳｉＣ基板（直径２インチ径×厚さ２００μｍ）を製造した。
【００８３】
実施例１の（２）工程については同様に行い、（３）工程については金属薄膜として７ｎｍのＴｉ膜に代えて７ｎｍのＣｒ膜を設けたこと以外は同様に行い、（４）工程で、タンタル酸リチウム基板／（直接接合：Ｃｒ膜）／多結晶ＳｉＣ基板の構成を有する複合基板におけるタンタル酸リチウム基板の非接合面を、表面研磨器［（株）ディスコ社製ＤＧＰ８７６１］を用いて厚さ１２μｍまで研磨した。
【００８４】
（５）の表面弾性波素子の作製についても、実施例１と同様に行い、実施例３に係る表面弾性波素子を作製した。
【００８５】
得られたＳＡＷデバイスの特性は、伝搬速度は８８５０ｍ／ｓ、周波数温度特性は−１２．０ｐｐｍ／℃、電気機械結合係数は７．４％であった。
【００８６】
これ等の評価結果から、タンタル酸リチウム基板を用いた従来のＳＡＷデバイスを上回る伝搬速度と周波数温度特性が得られていることが確認された。
【００８７】
また、表面弾性波の波長λを０．４μｍ櫛歯状電極の幅を０．４μｍ（表面弾性波の波長λは０．４×４＝１．６μｍとなる）とすることより、５５３１ＭＨｚのＳＡＷデバイスを得ることができた。
【００８８】
複合基板の製造条件を表１に示し、ＳＡＷデバイスの特性を表２に示す。
【００８９】
［実施例４］
（１）多結晶Ｂ4Ｃ基板の製造
実施例１と同様、「（株）シンターランド社製ＬＡＢＯＸ-６００」を用いて、放電プラズマ焼結法（ＳＰＳ：Spark Plasma Sintering）により多結晶炭化ホウ素（Ｂ4Ｃ）基板を製造した。
【００９０】
すなわち、高純度化学社製の「粒子径２〜３μｍのＢ4Ｃ粒子」をボールミルで粒子径０．２０μｍに粉砕した材料を用い、超硬材料で構成された型（２インチ径、厚さ７００μｍ）に上記材料を充填し、加圧力３０ＭＰａ、ＳＰＳ昇温速度３７３Ｋ/分、２０００℃の温度にして２０分保持した。その際、最大パルス電流１６００Ａを印加した。
【００９１】
製造されたＢ4Ｃ焼結体のビッカース硬度は２７００、最大室温曲げ強度は７３０ＭＰａであった。
【００９２】
得られた多結晶炭化ホウ素（Ｂ4Ｃ）を、ダイヤモンドナノ研磨器「（株）アビコ技術研究所製」を用いて表面粗さＲａ０．３ｎｍまで研磨し、かつ、基板形状に加工して２インチ径の多結晶炭化ホウ素（Ｂ4Ｃ）基板（直径２インチ径×厚さ２００μｍ）を製造した。
【００９３】
そして、（２）〜（４）工程については実施例１と同様に行い、表面弾性波素子用複合基板（複合基板）を製造した。
【００９４】
更に、（５）工程の表面弾性波素子作製についても実施例１と同様に行い、実施例４に係る表面弾性波素子を作製した。
【００９５】
得られたＳＡＷデバイスの特性は、伝搬速度は８８００ｍ／ｓ、周波数温度特性は−９．０ｐｐｍ／℃、電気機械結合係数は７．４％であった。
【００９６】
これ等の評価結果から、実施例１と同様、タンタル酸リチウム基板を用いた従来のＳＡＷデバイスを上回る伝搬速度と周波数温度特性が得られていることが確認された。
【００９７】
また、櫛歯状電極の幅を０．４μｍ（表面弾性波の波長λは０．４×４＝１．６μｍとなる）とすることより、５５００ＭＨｚのＳＡＷデバイスを得ることができた。
【００９８】
複合基板の製造条件を表１に示し、ＳＡＷデバイスの特性を表２に示す。
【００９９】
［比較例１］
実施例１の「（３）多結晶ＳｉＣ基板と圧電基板との常温接合」工程において、金属薄膜を形成しなかったこと以外は実施例１と同様にして比較例１に係る表面弾性波素子用複合基板（複合基板）を作製した。
【０１００】
その結果、接合された多結晶ＳｉＣ基板とタンタル酸リチウム基板における外周部の一部に接合されていない剥離部が発生し、かつ、中心部に直径１ｍｍ程度の未接合が２個生じており、多結晶ＳｉＣ基板とタンタル酸リチウム基板が良好に接合された表面弾性波素子用複合基板（複合基板）を得ることはできなかった。
【０１０１】
多結晶ＳｉＣ基板には粒界が存在するため、単結晶に較べて平滑な研磨面を得ることが難しく、金属薄膜なしでは常温接合ができなかったものと推測される。
【０１０２】
［比較例２］
実施例１の「（３）多結晶ＳｉＣ基板と圧電基板との常温接合」工程において、金属薄膜を形成しなかったことと、８００℃に加熱して接合したこと以外は実施例１と同様にして比較例２に係る表面弾性波素子用複合基板（複合基板）を作製した。
【０１０３】
その結果、多結晶ＳｉＣ基板とタンタル酸リチウム基板は良好に接合されたものの、タンタル酸リチウムのキュリー温度を超えたため、タンタル酸リチウム基板が多分域化してしまい、表面弾性波素子の製造には適さないものとなった。
【０１０４】
【表１】
2020057849.tif 000003
【０１０５】
【表２】
2020057849.tif 000004
【産業上の利用可能性】
【０１０６】
本発明に係る表面弾性波素子用複合基板を用いた表面弾性波素子は、その高周波数化が図れると共に周波数特性が温度変化によりシフト（変動）する課題が改善され、更に、製造コストの削減も図られるため、表面弾性波素子用基板として使用される産業上の利用可能性を有している。
【符号の説明】
【０１０７】
１  圧電基板
２  高音速多結晶基板（支持基板）
３  櫛歯状電極（ＩＤＴ電極）
４  金属薄膜
【図１】
2020057849.tif 000005